ФОСФОРСОДЕРЖАЩИЙ ПОЛИМЕР, ИЗДЕЛИЕ И СПОСОБ ДЛЯ ИХ ПОЛУЧЕНИЯ

1. Фосфорсодержащий полимер, содержащий множество атомов фосфора, причем приблизительно 75% или более атомов фосфора в фосфорсодержащем полимере находятся в фосфиноксидных фрагментах, соответствующих структуре, выбранной из группы, состоящей из формулы (X), формулы (XI) и формулы (XII)
1
1
3
1
3
2
3
2
3
1
2
где в каждой структуре R независимо выбран из группы, состоящей из водорода, C-С-алкила, C-С-галогеналкила, С-С-алкенила и С-С-галогеналкенила; T и Т независимо выбраны из группы, состоящей из гидроксигруппы и одновалентных фрагментов, содержащих по меньшей мере один атом азота; a L представляет собой многовалентную связывающую группу, содержащую по меньшей мере один атом азота.
2. Фосфорсодержащий полимер по п. 1, в котором приблизительно 80% или более атомов фосфора в фосфорсодержащем полимере находятся в фосфиноксидных фрагментах, соответствующих структуре формулы (X).
3. Фосфорсодержащий полимер по п. 2, в котором приблизительно 85% или более атомов фосфора в фосфорсодержащем полимере находятся в фосфиноксидных фрагментах, соответствующих структуре формулы (X).
4. Фосфорсодержащий полимер по любому из пп. 1-3, в котором оставшиеся атомы фосфора в фосфорсодержащем полимере находятся во фрагментах, выбранных из группы, состоящей из фосфиновых фрагментов и фосфониевых фрагментов.
1
5. Фосфорсодержащий полимер по любому из пп. 1-3, в котором R представляет собой водород.
6. Фосфорсодержащий полимер по любому из пп. 1-3, в котором L представляет собой многовалентную связывающую группу, полученную реакцией с соединением, выбранным из группы, состоящей из аммиака, мочевины, соединений алкиленмочевины, меламина, гуанидина, производных гуанидина, дициандиамида и их смесей.
7. Способ получения фосфорсодержащего полимера, причем способ включает стадии:
(a) обеспечения фосфониевого соединения, содержащего по меньшей мере один фосфониевый фрагмент, причем фосфониевый фрагмент соответствует структуре формулы (I)
1
1
3
1
3
2
3
2
3
где R выбирают из группы, состоящей из водорода, С-С-алкила, C-С-галогеналкила, С-С-алкенила и С-С-галогеналкенила;
(b) обеспечения азотсодержащего сшивающего соединения, причем азотсодержащее сшивающее соединение содержит две или более связи азот-водород;
(c) приведения фосфорсодержащего соединения и азотсодержащего сшивающего соединения в реакцию конденсации для получения первого промежуточного полимера;
(d) подвергания первого промежуточного полимера действию основания Брэнстеда при условиях, достаточных для превращения, по меньшей мере, части фосфониевых фрагментов в фосфиновые фрагменты, при этом получая второй промежуточный полимер;
(e) окисления второго промежуточного полимера путем подвергания второго промежуточного полимера действию подходящего окисляющего средства при условиях, достаточных для окисления, по меньшей мере, части атомов фосфора в полимере до пятивалентного состояния, при этом получая фосфорсодержащий полимер; и
(f) подвергания фосфорсодержащего промежуточного полимера действию основания Брэнстеда для нейтрализации, по меньшей мере, части кислоты, образовавшейся на предыдущей стадии окисления.
8. Способ по п. 7, в котором приблизительно 75% или более атомов фосфора в фосфорсодержащем полимере находятся в фосфиноксидных фрагментах, соответствующих структуре, выбранной из группы, состоящей из формулы (X), формулы (XI) и формулы (XII)
1
1
3
1
3
2
3
2
3
где в каждой структуре R независимо выбирают из группы, состоящей из водорода, C-С-алкила, C-С-галогеналкила, С-С-алкенила и С-С-галогеналкенила; Т1 и Т2 независимо выбирают из группы, состоящей из гидроксигруппы и одновалентных фрагментов, содержащих по меньшей мере один атом азота; a L представляет собой многовалентную связывающую группу, содержащую по меньшей мере один атом азота.
9. Способ по п. 8, в котором приблизительно 80% или более атомов фосфора в фосфорсодержащем полимере находятся в фосфиноксидных фрагментах, соответствующих структуре, выбранной из группы, состоящей из формулы (X), формулы (XI) и формулы (XII).
10. Способ по п. 9, в котором приблизительно 85% или более атомов фосфора в полимере находятся в фосфиноксидных фрагментах, соответствующих структуре, выбранной из группы, состоящей из формулы (X), формулы (XI) и формулы (XII).
11. Способ по любому из пп. 7-10, в котором оставшиеся атомы фосфора в фосфорсодержащем полимере находятся во фрагментах, выбранных из группы, состоящей из фосфиновых фрагментов и фосфониевых фрагментов.
1
12. Способ по любому из пп. 7-10, в котором R представляет собой водород.
13. Способ по любому из пп. 7-10, в котором азотсодержащее сшивающее соединение выбирают из группы, состоящей из аммиака, мочевины, соединений алкиленмочевины, меламина, гуанидина, производных гуанидина, дициандиамида и их смесей.
14. Изделие, содержащее текстильный материал, имеющий по меньшей мере одну поверхность и фосфорсодержащий полимер, расположенный на, по меньшей мере, части поверхности, причем фосфорсодержащий полимер содержит множество атомов фосфора, и при этом приблизительно 75% или более атомов фосфора в фосфорсодержащем полимере находятся в фосфиноксидных фрагментах, соответствующих структуре, выбранной из группы, состоящей из формулы (X), формулы (XI) и формулы (XII)
1
1
3
1
3
2
3
2
3
1
2
где в каждой структуре R независимо выбран из группы, состоящей из водорода, C-С-алкила, C-С-галогеналкила, С-С-алкенила и С-С-галогеналкенила; T и Т независимо выбраны из группы, состоящей из гидроксигруппы и одновалентных фрагментов, содержащих по меньшей мере один атом азота; a L представляет собой многовалентную связывающую группу, содержащую по меньшей мере один атом азота.
15. Изделие по п. 14, в котором текстильный материал представляет собой ткань, выбранную из группы, состоящую из тканых материалов и вязаных материалов.
16. Изделие по п. 14 или п. 15, в котором текстильный материал содержит целлюлозные волокна.
17. Изделие по п. 14 или п. 15, в котором приблизительно 80% или более атомов фосфора в фосфорсодержащем полимере находятся в фосфиноксидных фрагментах, соответствующих структуре, выбранной из группы, состоящей из формулы (X), формулы (XI) и формулы (XII).
18. Изделие по п. 17, в котором приблизительно 85% или более атомов фосфора в фосфорсодержащем полимере находятся в фосфиноксидных фрагментах, соответствующих структуре, выбранной из группы, состоящей из формулы (X), формулы (XI) и формулы (XII).
1
19. Изделие по п. 14 или п. 15, в котором R представляет собой водород.
20. Изделие по п. 14 или п. 15, в котором L представляет собой многовалентную связывающую группу, полученную реакцией с соединением, выбранным из группы, состоящей из аммиака, мочевины, соединений алкиленмочевины, меламина, гуанидина, производных гуанидина, дициандиамида и их смесей.
21. Изделие по п. 14 или п. 15, в котором оставшиеся атомы фосфора в фосфорсодержащем полимере находятся во фрагментах, выбранных из группы, состоящей из фосфиновых фрагментов и фосфониевых фрагментов.
22. Способ получения изделия, причем способ включает стадии:
(a) обеспечения текстильного материала, имеющего по меньшей мере одну поверхность;
(b) обеспечения фосфониевого соединения, содержащего по меньшей мере один фосфониевый фрагмент, причем фосфониевый фрагмент соответствует структуре формулы (I)
1
1
3
1
3
2
3
2
3
где R выбирают из группы, состоящей из водорода, C-С-алкила, С-С-галогеналкила, С-С-алкенила и С-С-галогеналкенила;
(c) обеспечения азотсодержащего сшивающего соединения, причем азотсодержащее сшивающее соединение содержит две или более связей азот-водород;
(d) нанесения фосфорсодержащего соединения и азотсодержащего соединения на, по меньшей мере, часть поверхности текстильного материала;
(e) приведения фосфорсодержащего соединения и азотсодержащего сшивающего соединения в реакцию конденсации для получения первого промежуточного полимера на поверхности текстильного материала, причем первый промежуточный полимер содержит множество атомов фосфора, причем, по меньшей мере, часть атомов фосфора находится в фосфониевых фрагментах;
(f) подвергания текстильного материала действию основания Брэнстеда при условиях, достаточных для превращения, по меньшей мере, части фосфониевых фрагментов в первом промежуточном полимере в фосфиновые фрагменты, при этом получая второй промежуточный полимер на поверхности текстильного материала;
(g) окисления второго промежуточного полимера на поверхности текстильного материала путем подвергания текстильного материала действию подходящего окисляющего средства при условиях, достаточных для окисления, по меньшей мере, части атомов фосфора в полимере до пятивалентного состояния, при этом получая фосфорсодержащий полимер на поверхности текстильного материала; и
(h) подвергания текстильного материала действию основания Брэнстеда для нейтрализации, по меньшей мере, части кислоты, образовавшейся на предыдущей стадии окисления.
23. Способ по п. 22, в котором текстильный материал представляет собой ткань, выбранную из группы, состоящей из тканых материалов и вязаных материалов.
24. Способ по п. 22 или п. 23, в котором текстильный материал содержит целлюлозные волокна.
25. Способ по п. 22 или п. 23, в котором приблизительно 75% или более атомов фосфора в фосфорсодержащем полимере находятся в фосфиноксидных фрагментах, соответствующих структуре, выбранной из группы, состоящей из формулы (X), формулы (XI) и формулы (XII)
1
1
3
1
3
2
3
2
3
1
2
где в каждой структуре R независимо выбирают из группы, состоящей из водорода, C-С-алкила, C-С-галогеналкила, С-С-алкенила и С-С-галогеналкенила; T и Т независимо выбирают из группы, состоящей из гидроксигруппы и одновалентных фрагментов, содержащих по меньшей мере один атом азота; a L представляет собой многовалентную связывающую группу, содержащую по меньшей мере один атом азота.
26. Способ по п. 25, в котором приблизительно 80% или более атомов фосфора в фосфорсодержащем полимере находятся в фосфиноксидных фрагментах, соответствующих структуре, выбранной из группы, состоящей из формулы (X), формулы (XI) и формулы (XII).
27. Способ по п. 26, в котором приблизительно 85% или более атомов фосфора в полимере находятся в фосфиноксидных фрагментах, соответствующих структуре, выбранной из группы, состоящей из формулы (X), формулы (XI) и формулы (XII).
28. Способ по п. 22 или п. 23, в котором оставшиеся атомы фосфора в фосфорсодержащем полимере находятся во фрагментах, выбранных из группы, состоящей из фосфиновых фрагментов и фосфониевых фрагментов.
1
29. Способ по п. 22 или п. 23, в котором R представляет собой водород.
30. Способ по п. 22 или п. 23, в котором азотсодержащее сшивающее соединение выбирают из группы, состоящей из аммиака, мочевины, соединений алкиленмочевины, меламина, гуанидина, производных гуанидина, дициандиамида и их смесей.